(57)【要約】      （修正有）【課題】可視光領域において高い光透過率を有する断熱織物及びその製造方法の提供。【解決手段】可視光領域において高い光透過率を有する断熱織物１及びその製造方法、断熱織物は、可視透過率が５０％以上で耐赤外線及び耐紫外線の内の少なくとも一つの効果を有する高機能な断熱フィルムから加工された細糸１１０を包括し、さらに、この細糸１１０を織物に編織したい織糸１２，１３に粘着剤により被覆させ、編織装置を介して異なる織糸と組合わせて織物１を編織し、且つ異なる断熱フィルムとの組合せで、断熱織物１の可視光透過率及び断熱効果に影響を及ぼすことにより、可視光領域に対して高い光透過率を有する好ましい断熱織物１及びその製造方法。【選択図】図１
2017101364.tif 000002
【特許請求の範囲】
【請求項１】
可視光透過率が５０％以上で、耐赤外線及び耐紫外線のうち少なくとも一つの効果を有する少なくとも一つの断熱フィルムを選択し、断熱フィルムを断熱フィルム細糸に裁断すると同時に、複数の経糸と複数の緯糸とを用いる準備工程と、
粘着剤を選択し、これを前記経糸或いは前記緯糸の少なくとも一ついずれかの表面に塗布する塗布工程と、
前記準備工程における前記断熱フィルム細糸を前記塗布工程において前記粘着剤が塗布されている前記経糸或いは前記緯糸のいずれかの表面に被覆するように巻き付ける被覆工程と、
前記複数の経糸と前記複数の緯糸とを編織して断熱織物に形成する編織工程と、を包括することを特徴とする可視光領域において高い光透過率を有する断熱織物の製造方法。
【請求項２】
前記断熱フィルム細糸の幅は、０．１ｍｍ乃至６０ｍｍの間に介することを特徴とする請求項１に記載の可視光領域において高い光透過率を有する断熱織物の製造方法。
【請求項３】
前記被覆工程における前記断熱フィルム細糸は、前記経糸或いは前記緯糸の少なくともいずれか一つに完全に被覆するように巻き付けることを特徴とする請求項１或いは２に記載の可視光領域において高い光透過率を有する断熱織物の製造方法。
【請求項４】
前記塗布工程において、前記粘着剤は、粘着性２００ｃｐｓ、固形分５０％の粘着剤を使用することを特徴とする請求項１乃至３のいずれかに記載の可視光領域において高い光透過率を有する断熱織物の製造方法。
【請求項５】
前記断熱フィルムの外表面は、耐擦傷耐摩耗層をさらに有することを特徴とする請求項１乃至４のいずれかに記載の可視光領域において高い光透過率を有する断熱織物の製造方法。
【請求項６】
前記断熱フィルムは、合計２０層〜２００層ある少なくとも二つの異なる材料からなる第一ベースフィルム及び第二ベースフィルムが結合してなる基層ユニットを包括し、前記基層ユニットは、第一表面と、第二表面とを有し、前記第一表面或いは前記第二表面の少なくともいずれか一つの表面に耐赤外線層を設けることを特徴とする請求項１乃至５のいずれかに記載の可視光領域において高い光透過率を有する断熱織物の製造方法。
【請求項７】
前記断熱フィルムの耐赤外線率或いは耐紫外線率の少なくともいずれか一つが８０％以上であることを特徴とする請求項１乃至６のいずれかに記載の可視光領域において高い光透過率を有する断熱織物の製造方法。
【請求項８】
複数の経糸と複数の緯糸とから編織される織物であって、前記経糸或いは前記緯糸の少なくともいずれか一つの表面に断熱フィルム細糸を被覆することを特徴とする可視光領域において高い光透過率を有する断熱織物。
【請求項９】
前記断熱フィルム細糸は、前記経糸或いは前記緯糸の少なくともいずれか一つに完全に被覆するように巻き付けることを特徴とする請求項８に記載の可視光領域において高い光透過率を有する断熱織物。
【請求項１０】
前記断熱フィルム細糸の幅は、０．１ｍｍ乃至６０ｍｍの間に介することを特徴とする請求項８或いは９に記載の可視光領域において高い光透過率を有する断熱織物。
【請求項１１】
前記断熱フィルムの外表面は、耐擦傷耐摩耗層をさらに有することを特徴とする請求項８乃至１０のいずれかに記載の可視光領域において高い光透過率を有する断熱織物。
【請求項１２】
前記断熱フィルムは、合計２０層〜２００層ある少なくとも二つの異なる材料からなる第一ベースフィルム及び第二ベースフィルムが結合してなる基層ユニットを包括し、前記基層ユニットは、第一表面と、第二表面とを有し、前記第一表面或いは前記第二表面の少なくともいずれか一つの表面に耐赤外線層を設けることを特徴とする請求項８乃至１１のいずれかに記載の可視光領域において高い光透過率を有する断熱織物。
【請求項１３】
前記断熱フィルムの耐赤外線率或いは耐紫外線率の少なくともいずれか一つが８０％以上であることを特徴とする請求項８乃至１２のいずれかに記載の可視光領域において高い光透過率を有する断熱織物。
【発明の詳細な説明】
【技術分野】
【０００１】
本発明は、断熱及び織物の編織技術に関するものであって、特に好ましい断熱効果を有し、且つ可視光領域において高い光透過率を有する断熱織物及びその製造方法に関するものである。
【背景技術】
【０００２】
経済の急速なグローバル化に伴い、紡績産業は、今後の大きな競争と転換との局面に面しており、産業上の競争力の向上を図るため、従来の紡績技術の常時向上及び整合を行い、付加価値のある新たな商品を開発する必要に迫られている。近年、紡績用品は、外観的要求以外に、異なる環境の需要に応じて様々な快適さや保護機能が求められている。このような流れに応じ、多機能性を有する織物は、紡績産業における開発の的となっている。
【０００３】
周知技術において、織物に耐赤外線、耐紫外線を具備させるための方法として、様々な光線を遮断する添加物を高分子ポリマーに加え、そのポリマーを繊維に生成し、生成した繊維で織物を編織（例えば、特許文献１乃至５を参照）したり、光線を遮断することができる繊維（例えば、特許文献６を参照）及び光反射薄膜（例えば、特許文献７を参照）を編織することで、断熱効果を達したりする方法がよく用いられるものの、添加物を高分子ポリマーに加えることは、凝集作用によって分散性が好ましくないため、耐赤外線、耐紫外線の効果に影響を及ぼし、異なる添加物を高分子ポリマーに加えることはあまり適切とはいえないことから、この方法によって生成された繊維或いは編織された織物は、上述したことによって達成したい耐赤外線、耐紫外線の効果に制限を受けてしまう。また、上述した光線を遮断することができる繊維及び光反射薄膜で編織された織物では、これに用いる光反射薄膜は、適度な厚さを有するポリエステル（ｐｏｌｙｅｓｔｅｒ，以下、ＰＥＴと称す）薄膜であって、ＰＥＴ薄膜の表面に例えば、ニッケル、銀、アルミニウム、クロム等の金属薄膜層を被覆したり、無機染料を含む染色薄膜層を一層加えたりしており、好ましい耐赤外線、耐紫外線の効果を具備しているが、これと同時に、可視光も完全に遮断することから、光透過率に極めて高い制限を受けてしまう。従って、光線を遮断することができる繊維及び光反射薄膜で編織された織物は、上記と同じく、あまり好ましくない。
【０００４】
また、市販の断熱フィルムは、その構成、材質特性から断熱フィルム上に図柄を加えることができない上、その色も制限があり、また、断熱、省エネ効果を達するため、いずれも断熱フィルムを、例えば窓ガラス、車窓等のガラスや透明且つ強固な材料に固定しなければならず、さらにまた、断熱フィルムは一旦付着すると、容易に取り外すことができないため、断熱を必要としない状況下、例えば冬で気候が寒く、太陽光を必要とする時において、断熱フィルムによって太陽光が遮断されて使用上不便なものとなる。
【先行技術文献】
【特許文献】
【０００５】
【特許文献１】台湾特許公告第Ｉ４１８６７６号公報
【特許文献２】台湾特許公告第Ｉ４４５６８４号公報
【特許文献３】中国特許公開第１０３６６８５１２号公報
【特許文献４】台湾特許公告第４４８２５４号公報
【特許文献５】中国特許公開第１０４１９５７０９号公報
【特許文献６】台湾特許公告第Ｉ４２５１２９号公報
【特許文献７】台湾特許公告第４２４８１１号公報
【特許文献８】台湾特許公告第Ｉ４１７１９２号公報
【発明の概要】
【発明が解決しようとする課題】
【０００６】
本発明の主要な目的は、可視光領域において高い光透過率を有する断熱織物及びその製造方法を提供することにある。
【課題を解決するための手段】
【０００７】
本発明の目的を達成するため、本発明は、断熱材と織物とを結合する方法を提供し、断熱効果を有し且つ可視光領域において高い光透過率を有する断熱織物及びその製造方法であって、
好ましくは、８０％以上の耐赤外線率及び／或いは８０％以上の耐紫外線率を有し且つ可視光透過率が５０％以上の少なくとも一つの省エネ断熱フィルムを選択し、これ等断熱フィルムを断熱フィルム細糸に裁断する準備工程と、
複数の経糸或いは複数の緯糸のいずれかの表面に平均的に塗布する粘着剤を選択し、粘着剤塗布層を塗布されたこれ等織糸の表面にそれぞれ形成する塗布工程と、
これ等断熱フィルムの前記断熱フィルム細糸を前記粘着剤塗布層を表面に有する各前記経糸及び／或いは各前記緯糸の表面に完全に被覆するように巻き付ける被覆工程と、
最後に、前記断熱フィルムを被覆する複数の前記経糸及び／或いは前記緯糸を編織装置に介して前記断熱フィルムを被覆していない前記経糸及び／或いは前記緯糸と編織を行い、本願発明に係る断熱織物を得る編織工程と、を包括している。
【０００８】
本発明は、上述した工程によって、断熱と高い光透過率とを兼備する織物を提供することができ、選択した少なくとも一つの省エネ断熱フィルムの前記断熱フィルム細糸を所定の織糸上に被覆し、さらに複数の前記経糸及び／或いは複数の前記緯糸と編織を行うことで、断熱効果を有し、且つ高い可視光透過率を有する断熱織物を得ることができる。
【図面の簡単な説明】
【０００９】
【図１】本発明に係る第一の好ましい断熱織物の構成形態を示す模式図である。
【図２】本発明に係る断熱織物の製造方法を示すフローチャートである。
【図３】図２のフローチャートに対応する本発明に係る図１に図示する断熱織物の織物構成を示す模式図である。
【図４】図２のフローチャートに対応する本発明に係る図１に図示する断熱織物の織物構成を示す模式図である。
【図５】図２のフローチャートに対応する本発明に係る図１に図示する断熱織物の織物構成を示す模式図である。
【図６】本発明が用いる断熱フィルムの好ましい実施例の構成を示す模式図である。
【図７】本発明に係る第二の好ましい断熱織物の構成形態を示す模式図である。
【図８】本発明に係る第三の好ましい断熱織物の構成形態を示す模式図である。
【図９】本発明に係る第四の好ましい断熱織物の構成形態を示す模式図である。
【図１０】本発明に係る断熱織物の好ましい実施例と従来の織物の比較例との特性試験の結果を示す表である。
【発明を実施するための形態】
【００１０】
（実施例１）
図１を参照すると、本発明に係る可視光に対して高い光透過率を有する断熱織物１の構成を示す模式図であって、図２乃至図５は、上述した前記断熱織物１の製造方法を示すフローチャートと、このフローチャートに対応する織物構成の状態を示す模式図である。
【００１１】
その製造方法は、
好ましくは、８０％以上の耐赤外線率及び／或いは８０％以上の耐紫外線率及び／或いは５０％以上の可視光透過率を有する少なくとも一つの断熱フィルム１１を選択し、例えば、図６のように、特許文献８にあるような「多層断熱フィルム」を前記断熱フィルム１１に用いることができ、本発明に用いる前記断熱フィルム１１は、合計２０層〜２００層ある第一ベースフィルム１１１１及び前記第一ベースフィルム１１１１と異なる材質の第二ベースフィルム１１１２が結合してなる基層ユニット１１１を包括し、前記第一ベースフィルム１１１１及び前記第二ベースフィルム１１１２が結合した後の厚さは、可視光の波長範囲にあり、且つ前記基層ユニット１１１は、第一表面１１１３と、間隔を置いた第二表面１１１４とを有し、また、前記第一ベースフィルム１１１１はアクリル樹脂であって、前記第二ベースフィルム１１１２は、ポリブチレンテレフタレート或いはその他の共重合体であり、さらに、耐赤外線層１１２は、前記基層ユニット１１１と結合し、耐赤外線のナノクラス塗料、例えばアンチモンスズ酸化物及びインジウムスズ酸化物を含有する樹脂を包含し、耐紫外線層１１４も、前記基層ユニット１１１と結合し、前記耐赤外線層１１２及び前記耐紫外線層１１４は、前記基層ユニット１１１にある前記第一表面１１１３及び前記第二表面１１１４上にそれぞれ結合し、耐紫外線剤、例えば、ベンゾトリアゾール等の樹脂を含み、耐擦傷耐摩耗層１１３は、前記耐赤外線層１１２或いは耐紫外線層１１４のいずれかに接着することができ、耐擦傷耐摩耗剤、例えば、六ホウ化ランタンを含有する樹脂を含んでおり、前記断熱フィルム１１は、ハイグレードＵＶ／ＶＩＳ／ＮＩＲ分光光度計（ＰｅｒｋｉｎＥｌｍｅｒ社、ＬＡＭＢＤＡ  ７５０を使用）を利用してテストを行うと、可視光透過率は７０％、耐赤外線率は９０％、耐紫外線率は９０％であった。この選択した前記断熱フィルム１１を幅１４５ｍｍに裁断して切断機に送り、図３のように、線速度９０Ｍ／ｍｉｎで前記断熱フィルム１１を幅１ｍｍの断熱フィルム細糸１１０に加工し、同時に、番手１０ｓ／２のポリエステル紡績糸を経糸１２とし、番手１０／１のポリエステル紡績糸を緯糸１３とする準備工程Ｓ１０と、
糊付機を使用して、粘着性２００ｃｐｓ、固形分５０％のポリウレタン接着剤を前記経糸１２の表面に塗布する塗布工程Ｓ１１と、
前記準備工程Ｓ１０にある前記断熱フィルム１１の前記断熱フィルム細糸１１０を前記経糸１２の表面に完全に或いは局部的に被覆するように巻き付け、図４のように、表面に塗布されている前記接着剤を利用して完全に被覆するように粘着した状態を呈する被覆工程Ｓ１２と、
図１及び図５のように、これ等表面に前記断熱フィルム細糸１１０を被覆した前記経糸１２とこれ等表面に前記断熱フィルム細糸１１０を被覆していない前記緯糸１３とを編織装置を介して編織を行い、打込み本数４０×４０の前記断熱織物１を得ることができる編織工程Ｓ１３と、を包括している。
なお、前記断熱織物１は、複数の前記経糸１２と複数の前記緯糸１３とを介してウィービング或いはニッティングのいずれかによって編織されている。実施例１の前記断熱織物１に対してテストを行うと、可視光透過率は４１％、耐赤外線率は７０％、耐紫外線率は７１％という結果になり、その結果は、図１０にある実施例１の欄に記載されている。
【００１２】
（実施例２）
本願発明に係る実施例２の実施工程、これに用いる材料及び構成は、実施例１のものとほぼ同じで、異なる点はというと、前記塗布工程Ｓ１１と、前記被覆工程Ｓ１２とにおいて、幅１ｍｍの前記断熱フィルム細糸１１０が各前記緯糸１３の表面に完全に被覆するように巻き付けられて編織が行われるということであって、これによってできた実施例２の断熱織物１に対してテストを行うと、可視光透過率は４０％、耐赤外線率は７３％、耐紫外線率は７２％という結果になり、その結果は、図１０にある実施例２の欄に記載されている。
【００１３】
（実施例３）
本願発明に係る実施例３の実施工程、これに用いる材料及び構成は、実施例１のものとほぼ同じで、異なる点はというと、前記準備工程Ｓ１０において、前記切断機を介して前記断熱フィルム１１を幅０．２５４ｍｍの前記断熱フィルム細糸１１０に加工して塗布、被覆、編織が行われるということであって、これによってできた実施例３の断熱織物１に対してテストを行うと、可視光透過率は４０％、耐赤外線率は６４％、耐紫外線率は６８％という結果になり、その結果は、図１０にある実施例３の欄に記載されている。
【００１４】
（実施例４）
本願発明に係る実施例４の実施工程、これに用いる材料及び構成は、実施例１のものとほぼ同じで、異なる点はというと、前記準備工程Ｓ１０において、前記切断機を介して前記断熱フィルム１１を幅２ｍｍの前記断熱フィルム細糸１１０に加工して塗布、被覆、編織が行われるということであって、これによってできた実施例４の断熱織物１に対してテストを行うと、可視光透過率は４１％、耐赤外線率は７７％、耐紫外線率は７８％という結果になり、その結果は、図１０にある実施例４の欄に記載されている。
【００１５】
（実施例５）
本願発明に係る実施例５の実施工程は、実施例１のものとほぼ同じで、異なる点はというと、選択した前記断熱フィルム１１が３Ｍ台湾社の極光シリーズＭ７０断熱フィルムを用いていることであって、前記断熱フィルム１１を幅１ｍｍの前記断熱フィルム細糸１１０に加工し、さらに前記断熱フィルム細糸１１０を実施例１と同じ塗布、被覆、編織工程に介した後、得られた前記断熱織物１に対してテストを行うと、可視光透過率は４０％、耐赤外線率は７３％、耐紫外線率は６９％という結果になり、その結果は、図１０にある実施例５の欄に記載されている。
【００１６】
（実施例６）
本願発明に係る実施例６の実施工程は、実施例１のものとほぼ同じで、異なる点はというと、選択した前記断熱フィルム１１がＳｏｕｔｈｗａｌｌ  Ｔｅｃｈｎｏｌｏｇｉｅｓ社のＶ−ＫｏｏＬ  ｖ７０断熱フィルムを用いていることであって、前記断熱フィルム１１を幅１ｍｍの前記断熱フィルム細糸１１０に加工し、さらに前記断熱フィルム細糸１１０を実施例１と同じ塗布、被覆、編織工程に介した後、得られた前記断熱織物１に対してテストを行うと、可視光透過率は４１％、耐赤外線率は６９％、耐紫外線率は７０％という結果になり、その結果は、図１０にある実施例６の欄に記載されている。
【００１７】
（実施例７）
本願発明に係る実施例７の実施工程は、実施例１のものとほぼ同じで、異なる点はというと、選択した前記断熱フィルム１１が台湾リンテック社のＦＳＫＩＩ８００断熱フィルムを用いていることであって、前記断熱フィルム１１を幅１ｍｍの前記断熱フィルム細糸１１０に加工し、さらに前記断熱フィルム細糸１１０を実施例１と同じ塗布、被覆、編織工程に介した後、得られた前記断熱織物１に対してテストを行うと、可視光透過率は４１％、耐赤外線率は６４％、耐紫外線率は６９％という結果になり、その結果は、図１０にある実施例７の欄に記載されている。
【００１８】
（比較例１）
本願発明に係る比較例１の実施工程は、実施例１のものとほぼ同じで、異なる点はというと、前記断熱フィルム細糸１１０、前記塗布工程Ｓ１１及び前記被覆工程Ｓ１２がないということであって、前記経糸１２は番手１０ｓ／２のポリエステル紡績糸を使用し、前記緯糸１３は番手１０／１のポリエステル紡績糸を使用し、実施例１と同じ編織工程を介した後、得られた前記断熱織物１に対してテストを行うと、可視光透過率は４１％、耐赤外線率は４８％、耐紫外線率は５２％という結果になり、その結果は、図１０にある比較例１の欄に記載されている。図１０にある実施例１乃至実施例７のデータと比較例１のデータとから分かるとおり、前記断熱フィルム細糸１１０を用いて被覆された織糸で編織される織物は、耐赤外線率、耐紫外線率共に比較例１の織物より大きく、且つ被覆された前記断熱フィルム細糸１１０の幅が大きければ大きいほど、その耐赤外線率、耐紫外線率はより好ましく、現在の編織技術からすると、前記断熱フィルム細糸１１０の幅は、０．１ｍｍ乃至６０ｍｍの間に介することが最も好ましい。
【００１９】
（比較例２）
本願発明に係る比較例２の実施工程は、実施例１のものとほぼ同じで、異なる点はというと、選択した前記断熱フィルム１１がＨｕｐｅｒ  Ｏｐｔｉｋ社のＣｅｒａｍｉｃ  ４０断熱フィルムを用いていることであって、前記断熱フィルム１１を幅１ｍｍの前記断熱フィルム細糸１１０に加工し、さらに前記断熱フィルム細糸１１０を実施例１と同じ塗布、被覆、編織工程に介した後、得られた前記断熱織物１に対してテストを行うと、可視光透過率は３８％、耐赤外線率は６０％、耐紫外線率は６２％という結果になり、その結果は、図１０にある比較例２の欄に記載されている。
【００２０】
上述したことから、本発明の主要な目的である断熱能力及び高い光透過率を有する織物の編織技術の提供は、選択した省エネ断熱フィルムを細糸に加工した後、複数の経糸及び／或いは複数の緯糸に対して被覆を行い、さらにこれ等を織物に編織することによって、異なる程度の断熱効果が存在し、とても好ましい高い可視光透過率を有したものが得られ、つまり、これ等断熱フィルム１１の結合によって、断熱織物の可視光透過率、耐赤外線率及び耐紫外線率に対して顕著な影響をもたらしているということが分かる。
【００２１】
また、図７乃至図９を参照すると、図７及び図８にある前記断熱フィルム細糸１１０を前記経糸１２及び前記緯糸１３の表面に対して局部的にそれぞれ被覆することと、図９にある前記断熱フィルム細糸１１０を前記経糸１２及び前記緯糸１３の表面に対して完全にそれぞれ被覆することとは、いずれも良好な可視光透過率、耐赤外線率及び耐紫外線率の効果を達している。
【００２２】
なお、上述したものは、本発明に係る一実施例に過ぎず、本発明が請求する範囲を制限するものではなく、本発明の請求の範囲に基づいて行った修正や変更は、いずれも本発明に属するものである。
【符号の説明】
【００２３】
１          断熱織物
１１        断熱フィルム
１１０      断熱フィルム細糸
１１１      基層ユニット
１１１１    第一ベースフィルム
１１１２    第二ベースフィルム
１１１３    第一表面
１１１４    第二表面
１１２      耐赤外線層
１１３      耐擦傷耐摩耗層
１１４      耐紫外線層
１２        経糸
１３        緯糸
Ｓ１０      準備工程
Ｓ１１      塗布工程
Ｓ１２      被覆工程
Ｓ１３      編織工程
【図１】
2017101364.tif 000003
【図２】
2017101364.tif 000004
【図３】
2017101364.tif 000005
【図４】
2017101364.tif 000006
【図５】
2017101364.tif 000007
【図６】
2017101364.tif 000008
【図７】
2017101364.tif 000009
【図８】
2017101364.tif 000010
【図９】
2017101364.tif 000011
【図１０】
2017101364.tif 000012